"ポリエステルを構成する酸成分の50~95モルがテレフタル酸、2~20モルがイソフタル酸であり、グリコール成分の80モル以上がエチレングリコールであるポリエステル樹脂中に、テトラキスメチレン-3-3,5-ジ-t-ブチル-4-ヒドロキシフェニルプロピオネートメタンを0.1~1.0質量含有し、かつゲルマニウム化合物をポリエステル樹脂の酸成分1モルに対し5×10-5モル~3.0×10-4モル含有し、極限粘度IVが0.8~1.5、スウェル比SWが1.2~1.4であることを特徴とするポリエステル樹脂組成物。さらに、コバルト化合物とアルカリ金属化合物とを含有しており、コバルト化合物をポリエステル樹脂の酸成分1モルに対し1×10-5モル~2.0×10-4モル含有し、アルカリ金属化合物をポリエステル樹脂の酸成分1モルに対し1.0×10-4モル~1.0×10-3モル含有してなる請求項1に記載のポリエステル樹脂組成物。請求項1又は2に記載のポリエステル樹脂組成物からなるダイレクトブロー成形品。本発明は、上記の問題点を解決し、ダイレクトブロー成形時にドローダウンや結晶化による白化の問題が生じることなく、熱安定性にも優れており、色調、透明性に優れたダイレクトブロー成形品を生産性よく得ることができるポリエステル樹脂組成物を提供しようとするものであり、また、本発明の樹脂組成物からなるダイレクトブロー成形品を提供しようとするものである。本発明者等は、上記の課題を解決するために、鋭意検討した結果、本発明に到達した。すなわち、本発明は、次の1~3を要旨とするものである。1ポリエステルを構成する酸成分の50~95モルがテレフタル酸、2~20モルがイソフタル酸であり、グリコール成分の80モル以上がエチレングリコールであるポリエステル樹脂中に、テトラキスメチレン-3-3,5-ジ-t-ブチル-4-ヒドロキシフェニルプロピオネートメタンを0.1~1.0質量含有し、かつゲルマニウム化合物をポリエステル樹脂の酸成分1モルに対し5×10-5モル~3.0×10-4モル含有し、極限粘度IVが0.8~1.5、スウェル比SWが1.2~1.4であることを特徴とするポリエステル樹脂組成物。2さらに、コバルト化合物とアルカリ金属化合物とを含有しており、コバルト化合物をポリエステル樹脂の酸成分1モルに対し1×10-5モル~2.0×10-4モル含有し、アルカリ金属化合物をポリエステル樹脂の酸成分1モルに対し1.0×10-4モル~1.0×10-3モル含有してなる1に記載のポリエステル樹脂組成物。31又は2に記載のポリエステル樹脂組成物からなるダイレクトブロー成形品。本発明のポリエステル樹脂組成物は、特定の組成からなるポリエステルを用い、かつ特定の化合物を含有しており、ダイレクトブロー成形用に適した極限粘度、スウェル比を有するものであるため、ダイレクトブロー成形時にドローダウンや結晶化による白化の問題が生じることなく、熱安定性にも優れており、色調、透明性に優れたダイレクトブロー成形品を生産性よく得ることができる。そして、本発明のダイレクトブロー成形品は、本発明のポリエステル樹脂組成物から得られるものであるため、色調、透明性に優れており、種々の用途に用いることができる。以下、本発明を詳細に説明する。本発明のポリエステル樹脂組成物におけるポリエステル樹脂は、酸成分の50~95モルがテレフタル酸、2~20モルがイソフタル酸であることが必要である。つまりテレフタル酸を主成分とし、イソフタル酸を共重合成分とするものである。イソフタル酸の共重合量は中でも3~18モルであることが好ましく、さらには4~15モルであることが好ましい。イソフタル酸を共重合することにより、ポリエステル樹脂の結晶化速度をダイレクトブロー成形に適したものに調整することができ、ダイレクトブロー成形時の結晶化による白化を防ぐことができる。イソフタル酸の共重合量が2モル未満であると、樹脂組成物の結晶化速度が速いものとなるため、ダイレクトブロー成形した際に、成形品が結晶化して白化し、透明性に劣るものとなる。一方、イソフタル酸の共重合量が20モルを超えると、樹脂組成物が非晶性のものとなるため、高温での乾燥や固相重合が困難となりやすい、あるいは、高温乾燥時や固相重合工程においてブロッキングが起こりやすくなる。テレフタル酸とイソフタル酸以外のジカルボン酸成分としては、フタル酸、5-ナトリウムスルホイソフタル酸、無水フタル酸、ナフタレンジカルボン酸、アジピン酸、セバシン酸、ダイマー酸等が挙げられ、これらを2種類以上併用してもよく、これらの酸のエステル形成性誘導体を使用してもよい。酸成分中のテレフタル酸の割合は50~95モルであり、中でもテレフタル酸の割合は60~90モルであることが好ましい。テレフタル酸の割合が50モル未満であると、樹脂組成物の結晶性が低下し、非晶性のものとなりやすい。一方、テレフタル酸の割合が95モルを超えると、イソフタル酸の共重合量が少なくなるため、結晶化速度を調整することが困難となり、ブロー成形時の結晶化による白化を防ぐ効果に乏しいものとなる。一方、ポリエステル樹脂中のグリコール成分の80モル以上がエチレングリコールであり、中でもグリコール成分の85モル以上がエチレングリコールであることが好ましい。エチレングリコール以外のグリコール成分としては、例えば、ネオペンチルグリコール、1,4-ブタンジオール、1,5-ペンタンジオール、1,6-ヘキサメチレンジオール、ジエチレングリコール、1,4-シクロヘキサンジメタノール、ダイマージオール、ビスフェノールA又はビスフェノールSのエチレンオキシド付加体等を用いることができる。グリコール成分のエチレングリコールの割合が80モル未満であると、樹脂組成物の結晶性が低下し、非晶性のものとなりやすいため、好ましくない。そして、本発明の樹脂組成物は、上記のようなポリエステル樹脂中に、テトラキスメチレン-3-3,5-ジ-t-ブチル-4-ヒドロキシフェニルプロピオネートメタンを0.1~1.0質量含有するものであり、中で0.2~0.8質量含有することが好ましい。テトラキスメチレン-3-3,5-ジ-t-ブチル-4-ヒドロキシフェニルプロピオネートメタンは、ポリエステル樹脂の重合反応工程中に添加することが好ましい。重合反応工程中に添加することで、該化合物の一部がポリエステル樹脂中に共重合される。これにより、ポリエステル樹脂中に分子鎖の絡み合いが生じ、架橋に似た状態が生じるものと想定され、ポリエステル樹脂の溶融粘度が高くなるとともに、スウェル比SWが本発明で規定する範囲を満足するものとなる。また、本発明の樹脂組成物中に、テトラキスメチレン-3-3,5-ジ-t-ブチル-4-ヒドロキシフェニルプロピオネートメタンを含有することによって、樹脂組成物の熱安定性が向上し、得られる成形体は、色調や透明性に優れたものとなる。テトラキスメチレン-3-3,5-ジ-t-ブチル-4-ヒドロキシフェニルプロピオネートメタンの含有量が0.1質量未満では、上記したような分子鎖の絡みが生じた樹脂組成物とならないため、樹脂組成物のスウェル比が低いものとなり、ダイレクトブロー成形時のパリソンのドローダウンを防ぐことができない。また、樹脂組成物の溶融粘度を高くすることも困難となる。さらに、樹脂組成物の熱安定性が向上せず、得られる成形体は耐熱性、色調や透明性に劣ったものとなる。一方、含有量が1.0質量を超えると、樹脂組成物のスウェル比が大きくなり、成形時に押出しダイ出口での樹脂組成物の膨張が大きくなりすぎ、得られる成形品は表面が荒れて光沢感が損なわれたものとなる。また、樹脂組成物の溶融粘度が高くなりすぎ、成形時に成形温度を上げる必要があり、得られる成形品の色調が悪くなる。さらに、熱安定性を向上させる効果は飽和し、コスト的に不利となる。次に、本発明のポリエステル樹脂組成物中には、ゲルマニウム化合物が、ポリエステル樹脂の酸成分1モルに対し5×10-5モル~3.0×10-4モル含有されており、中でも6×10-5モル~2.0×10-4モル含有されていることが好ましい。ゲルマニウム化合物はポリエステル樹脂を得る際に重合触媒として使用されるものであり、ゲルマニウム化合物の含有量が5×10-5モル未満であると、目標の重合度のポリエステル樹脂が得られない、あるいは、重合反応において重合時間が長くなり、その結果、得られるポリエステル樹脂の色調が悪くなる。一方、3.0×10-4モルを超えても、重合触媒としての効果は飽和し、コスト的に不利となる。ゲルマニウム化合物としては、二酸化ゲルマニウム、四塩化ゲルマニウム、ゲルマニウムテトラエトキシド等が挙げられ、重合触媒活性、得られるポリエステル樹脂の物性及びコストの点から、二酸化ゲルマニウムが好ましい。さらに、本発明のポリエステル樹脂組成物中には、コバルト化合物とアルカリ金属化合物とが含有されていることが好ましい。両化合物を含有することによって、より色調に優れた樹脂組成物とすることができ、より色調に優れたダイレクトブロー成形品を得ることが可能となる。コバルト化合物は、ポリエステル樹脂の酸成分1モルに対し1×10-5モル~2.0×10-4モル含有されていることが好ましく、中でも3×10-5モル~1.0×10-4モル含有されていることが好ましい。コバルト化合物の含有量が1×10-5モル未満であると、ポリエステル樹脂組成物の色調改良効果が小さく、一方、2.0×10-4モルを超えると、ポリエステルの透明性が悪くなり、経時安定性も悪くなるため、好ましくない。コバルト化合物は重合触媒として使用されることが好ましく、具体的には、酢酸コバルト、蟻酸コバルト、酸化コバルト、塩化コバルト等が挙げられる。中でも、重合触媒活性や得られるポリエステル樹脂組成物の物性及びコストの点から、酢酸コバルトが好ましい。また、アルカリ金属化合物は、ポリエステル樹脂の酸成分1モルに対し1×10-4モル~1.0×10-3モル含有されていることが好ましく、中でも2×10-4モル~8.0×10-4モル含有されていることが好ましい。アルカリ金属化合物の含有量が1×10-4モル未満であると、ポリエステル樹脂組成物の色調改良効果が小さく、一方、1.0×10-3を超えると、ポリエステルに不溶の微粒子が多数存在することから、ポリエステル樹脂組成物の透明性が悪化しやすい。アルカリ金属化合物は重合触媒として使用されることが好ましく、具体的には、酢酸リチウム、酢酸ナトリウム、酢酸カリウム、安息香酸リチウム、安息香酸ナトリウム、安息香酸カリウム、リン酸二水素リチウム、リン酸二水素ナトリウム、リン酸二水素カリウム、ピロリン酸リチウム、ピロリン酸ナトリウム、ピロリン酸カリウム、トリポリリン酸リチウム、トリポリリン酸ナトリウム、トリポリリン酸カリウム、水素化リチウム、水素化ナトリウム、水素化カリウム、リチウムメトキサイド、ナトリウムメトキサイド、カリウムメトキサイド、リチウムエトキサイド、ナトリウムエトキサイド、カリウムエトキサイド等が挙げられる。中でも、得られるポリエステル樹脂組成物の物性及びコストの点から、酢酸リチウム、酢酸ナトリウム、酢酸カリウムが好ましい。そして、本発明のポリエステル樹脂組成物は、極限粘度IVが、0.8~1.5であることが必要であり、中でも1.0~1.3であることが好ましい。なお、極限粘度IVは、フェノールと四塩化エタンとの等質量混合物を溶媒として、温度20°Cで測定するものである。極限粘度が0.8未満の場合は、樹脂組成物の粘度が低いため、ダイレクトブロー成形時にパリソンのドローダウンが大きくなり、成形が困難になる。一方、極限粘度が1.5を超える場合は、成形温度を上げる必要があり、得られる成形品の色調や透明性が悪くなる。また、スウェル比が大きくなる傾向があるため好ましくない。本発明のポリエステル樹脂組成物は、スウェル比SWが1.2~1.4であることが必要であり、中でも1.22~1.35であることが好ましい。本発明におけるスウェル比SWとは、ダイスウェル押出しダイ出口での溶融樹脂の流動状態を示すものの大きさを意味し、この値が大きいほど押出しダイ出口での膨張が大きいことを意味する。この値が小さければ押出しダイ出口での膨張が小さいことを意味する。前記したように、スウェル比を本発明の範囲内のものとするには、テトラキスメチレン-3-3,5-ジ-t-ブチル-4-ヒドロキシフェニルプロピオネートメタンを0.1~1.0質量含有していることが重要である。つまり、極限粘度が上記範囲内であることだけでは達成できず、樹脂組成物中に分子鎖の絡み合いが生じ、架橋に似た状態が生じることにより、上記範囲内のスウェル比とすることができる。なお、本発明におけるスウェル比SWの測定は、ポリエステル樹脂組成物をダイレクトブロー成形機を用いて、押出温度260°Cで、押出しする際の溶融樹脂の吐出部を写真撮影し、ダイ内径とダイより押出される溶融樹脂ストランドの最大径を測定し、下記式で算出するものである。スウェル比SW=溶融樹脂ストランドの最大径/ダイ内径スウェル比が1.2未満の場合は、ダイレクトブロー成形において、押出しダイ出口での膨張が小さくなるため、成形性が悪くなり、得られる成形品は厚さ斑が生じ、品位の低下したものとなる。一方、スウェル比が1.4を超える場合は、押出しダイ出口での膨張が大きくなるため、押出し機出口において樹脂組成物と金属金型との擦れが生じ、得られる成形品は表面が荒れて光沢感や透明性に劣るものとなる。また、本発明のポリエステル樹脂組成物は、さらなる色調改良やポリエステルの熱安定化の目的で、リン化合物を含有していてもよい。コストや得られるポリエステル樹脂組成物の色調の点から、中でもリン化合物としてはリン酸、あるいはリン酸エステルが好ましい。次に、本発明のポリエステル樹脂組成物の製造方法について説明する。本発明におけるポリエステル樹脂組成物は、エステル化反応、溶融重合反応及び固相重合反応工程を経て得られるものであることが好ましい。エステル化反応と溶融重合反応のみでは、目標の極限粘度のポリエステル樹脂組成物を得ることが困難となる。得られたとしても、溶融重合反応の反応時間が長くなり、得られるポリエステル樹脂組成物は色調が悪いものとなる。具体的には、例えば、次のような方法で製造することができる。酸成分としてテレフタル酸あるいはそのエステル形成性誘導体、グリコール成分としてエチレングリコールを所定の割合でエステル化反応器に仕込み、加圧下、160~280°Cの温度でエステル化反応を行った後、反応生成物を重合反応器に移し、イソフタル酸とエチレングリコールの反応溶液、またはイソフタル酸とエチレングリコールの分散液、重合触媒としてのゲルマニウム化合物、必要に応じてコバルト化合物とアルカリ金属化合物、テトラキスメチレン-3-3,5-ジ-t-ブチル-4-ヒドロキシフェニルプロピオネートメタンを添加し、通常1hPa以下の減圧下で240~290°C、好ましくは250~280°Cの温度で溶融重合反応を行う。ここで得られる共重合ポリエステルプレポリマーの極限粘度は、0.5~0.8の範囲であることが好ましい。続いて、溶融重合反応で得られたプレポリマーを用いて固相重合反応を行うことにより、目標の極限粘度のポリエステル樹脂組成物を得る。固相重合は、あらかじめ、プレポリマーを乾燥、結晶化させた後、通常、減圧下あるいは窒素などの不活性ガス流通下にて、ポリエステル樹脂の融点よりも20~30°C低い温度で3時間~50時間、反応器内にて反応させることにより行う。なお、本発明のポリエステル樹脂組成物は、上記したように、特にダイレクトブロー成形に適したものであるが、射出成形や延伸法を採用しても、色調、透明性に優れた成形品射出成形体、シート、フィルム等を得ることができる。次に、本発明のダイレクトブロー成形品は、本発明のポリエステル樹脂組成物からなるものである。本発明のダイレクトブロー成形品は、汎用のダイレクトブロー成形機を用いて製造することが可能であり、成形機のシリンダー各部及びノズルの温度は、240~290°Cの範囲とするのが好ましい。次に、実施例を用いて本発明を具体的に説明する。なお、実施例中の各種の特性値等の測定、評価方法は次の通りである。a極限粘度前記と同様の方法で測定した。b共重合成分の共重合量、テトラキスメチレン-3-3,5-ジ-t-ブチル-4-ヒドロキシフェニルプロピオネートメタンの含有量得られた樹脂組成物を、重水素化ヘキサフルオロイソプロパノールと重水素化クロロホルムとの容量比が1/20の混合溶媒に溶解させ、日本電子社製LA-400型NMR装置にて1H-NMRを測定し、得られたチャートの各成分のプロトンのピークの積分強度から、共重合量と含有量を求めた。cゲルマニウム化合物、コバルト化合物、アルカリ金属化合物及びアンチモン化合物の含有量得られた樹脂組成物を、リガク社製蛍光X線分析装置3270を用いて測定した。dスウェル比前記と同様の方法で測定した。e成形性得られた成形品サンプル数20個の胴部の厚さを測定し、最厚部と最薄部の厚さの差が0.10mmまでのものを合格とし、合格のサンプル数が18個以上である場合は○、合格のサンプル数が17個以下である場合は×とした。なお、最厚部と最薄部の厚さの差が0.10mmを満足していても、成形容器に結晶化が起こり、容器に白化が見られたものや容器表面が荒れたものの場合は、不合格とした。f色調得られた成形品から切り出してサンプル片20個を作成し、日本電色工業社製の色差計ND-Σ80型を用いて、サンプル片の色調を測定した。色調の判定はハンターのLab表色計で行い、b値を測定し、n数20の平均値とした。なお、b値が2.0以下を色調良好であると判定した。gヘーズ得られた成形品から切り出してサンプル片20個を作成し、濁度を日本電色工業社製の濁度計MODEL1001DPで測定し空気:ヘーズ0、n数20の平均値とした。この値が小さいほど透明性が良好であり、5以下であれば透明性に優れていると判定した。実施例1エステル化反応器に、テレフタル酸TPAとエチレングリコールEGのスラリーTPA/EGモル比=1/1.6を供給し、温度250°C、圧力50hPaの条件で反応させ、エステル化反応率95の反応生成物数平均重合度:5を得た。別のエステル化反応缶に、イソフタル酸IPAとエチレングリコールとからなるスラリーIPA/EGモル比=1/3.1を仕込み、温度200°Cで3時間エステル化反応を行い、イソフタル酸とエチレングリコールの反応溶液を得た。TPAとEGの反応生成物55.5質量部を重合反応器に仕込み、続いて、イソフタル酸とエチレングリコールの反応溶液7.8質量部、重合触媒として二酸化ゲルマニウム0.008質量部、テトラキスメチレン-3-3,5-ジ-t-ブチル-4-ヒドロキシフェニルプロピオネートメタンチバスペシャリティーズ社製イルガノックス-10100.12質量部を、それぞれ加え、反応器を減圧にして60分後に最終圧力0.9hPa、温度280°Cで4時間、溶融重合反応を行い、共重合ポリエステルのプレポリマーを得た。このプレポリマーの極限粘度は、0.72であった。このプレポリマーを150°Cで5時間予備乾燥した後、窒素気流中で210°C、15時間固相重合し、ポリエステル樹脂組成物を得た。このポリエステル樹脂組成物を用い、乾燥させた後、ダイレクトブロー成形機を用いて、押出温度260°C、パリソン径3cmで長さが25cmとなったところで成形し、500ccの中空容器を得た。実施例2~6、比較例1~6イソフタル酸の共重合量、テトラキスメチレン-3-3,5-ジ-t-ブチル-4-ヒドロキシフェニルプロピオネートメタンの含有量、ゲルマニウム化合物の含有量が表1の値となるように組成を変更し、固相重合反応時間を変更し、極限粘度が表1の値となるようにした以外は、実施例1と同様にして、ポリエステル樹脂組成物を得た。そして、得られた樹脂組成物を用い、実施例1と同様にしてダイレクトブロー成形品を得た。実施例7実施例1と同様に、TPAとEGの反応生成物及びIPAとEGの反応溶液を得た。TPAとEGの反応生成物55.5質量部を重合反応器に仕込み、続いて、イソフタル酸とエチレングリコールの反応溶液7.8質量部、重合触媒として二酸化ゲルマニウム0.008質量部、酢酸コバルトコバルト化合物0.004質量部、酢酸リチウムアルカリ金属化合物0.015質量部、テトラキスメチレン-3-3,5-ジ-t-ブチル-4-ヒドロキシフェニルプロピオネートメタンチバスペシャリティーズ社製イルガノックス-10100.12質量部を、それぞれ加え、反応器を減圧にして60分後に最終圧力0.9hPa、温度280°Cで4時間、溶融重合反応を行い、共重合ポリエステルのプレポリマーを得た。このプレポリマーの極限粘度は、0.72であった。そして、このプレポリマーを実施例1と同様に固相重合し、ポリエステル樹脂組成物を得た。得られたポリエステル樹脂組成物を用い、実施例1と同様にしてダイレクトブロー成形品を得た。実施例8~18イソフタル酸の共重合量、テトラキスメチレン-3-3,5-ジ-t-ブチル-4-ヒドロキシフェニルプロピオネートメタンの含有量、ゲルマニウム化合物の含有量、コバルト化合物の含有量、アルカリ金属化合物の種類と含有量が表1の値となるように組成を変更し、固相重合反応時間を変更し、極限粘度が表1の値となるようにした以外は、実施例7と同様にして、ポリエステル樹脂組成物を得た。そして、得られた樹脂組成物を用い、実施例7と同様にしてダイレクトブロー成形品を得た。比較例7重合触媒としてアンチモン化合物を用い、三酸化アンチモンを0.018質量部投入した以外は、実施例1と同様にしてポリエステル樹脂組成物を得た。そして、得られた樹脂組成物を用い、実施例1と同様にしてダイレクトブロー成形品を得た。比較例8~9共重合成分として、イソフタル酸の代わりにシクロヘキサンジメタノールを用い、該成分の共重合量が表1の値となるように組成を変更した以外は、実施例1と同様にして、ポリエステル樹脂組成物を得た。そして、得られた樹脂組成物を用い、実施例1と同様にしてダイレクトブロー成形品を得た。実施例1~19及び比較例1~9で得られたポリエステル樹脂組成物の組成、極限粘度、スウェル比の値、成形性の評価及び成形品の色調、ヘーズの値を表1に示す。表1から明らかなように、実施例1~19で得られたポリエステル樹脂組成物は、極限粘度、スウェル比の値が本発明で規定する範囲内のものであり、熱安定性に優れていたため、結晶化による白化の問題が生じることなく、操業性よくダイレクトブロー成形を行うことができた。そして、得られたダイレクトブロー成形品容器は成形性の評価が高く、着色がなく色調に優れ、かつ透明性も良好なものであった。中でも実施例7~19で得られたポリエステル樹脂組成物は、さらにコバルト化合物とアルカリ金属化合物を含有するため、b値が低く、色調に優れたものであった。一方、比較例1で得られたポリエステル樹脂組成物は、イソフタル酸の共重合量が少なかったため、ダイレクトブロー成形した際に、成形品が結晶化して白化し、透明性に劣るものとなった。比較例2では、イソフタル酸の共重合量が多かったため、固相重合時に融着が起こり、ポリエステルを得ることができなかった。比較例3で得られたポリエステル樹脂組成物は、テトラキスメチレン-3-3,5-ジ-t-ブチル-4-ヒドロキシフェニルプロピオネートメタンの含有量が少なかったため、共重合ポリエステルの熱安定性が悪く、成形品は色調に劣るものとなった。また、スウェル比が小さく、成形時のパリソンのドローダウンが大きかったため、成形品は最厚部と最薄部との差が大きいものとなり、成形性に劣るものとなった。比較例4で得られたポリエステル樹脂組成物は、テトラキスメチレン-3-3,5-ジ-t-ブチル-4-ヒドロキシフェニルプロピオネートメタンの含有量が多かったため、スウェル比が大きくなり、成形時に押出しダイ出口での樹脂組成物の膨張が大きくなりすぎ、得られた成形品は表面が荒れて透明性が損なわれたものとなった。比較例5で得られたポリエステル樹脂組成物は、ゲルマニウム化合物の含有量が少なかったため、極限粘度の低いものとなり、ダイレクトブロー成形ができなかった。比較例6で得られたポリエステル樹脂組成物は、固相重合反応時間を長くしたため、極限粘度、スウェル比とも高すぎるものとなった。このため、ダイレクトブロー成形時に成形温度を高くする必要があり、また、成形時に樹脂組成物の膨張が大きくなりすぎ、得られた成形品は色調が悪く、表面が荒れて透明性に劣るものとなった。比較例7で得られたポリエステル樹脂組成物は、重合触媒としてアンチモン化合物を使用したため、成形品の色調と透明性ともに劣るものであった。比較例8で得られたポリエステル樹脂組成物は、イソフタル酸のかわりに、シクロヘキサンジメタノールを共重合成分として共重合したため、重合性が悪く、極限粘度の低いものとなり、ダイレクトブロー成形ができなかった。比較例9で得られたポリエステル樹脂組成物は、イソフタル酸のかわりに、シクロヘキサンジメタノールを共重合成分として共重合し、かつ共重合量が多かったため、非晶性となり、固相重合時に融着が起こり、ポリエステルを得ることができなかった。"